(57)【要約】チーグラ−ナッタ型触媒組成物を製造する方法は、以下の各工程：（Ａ）無機金属酸化物をマグネシウム化合物ＭｇＲｎＸ２−ｎ［但し、Ｘが相互に独立して、それぞれフッ素、塩素、臭素、ヨウ素、水素、ＮＲ２、ＯＲ、ＳＲ、ＳＯ３Ｒ又はＯＣ（Ｏ）Ｒを表し、Ｒが相互に独立して、それぞれ直鎖、分岐若しくは環式Ｃ１〜Ｃ２０アルキル、Ｃ２〜Ｃ１０アルケニル、アルキル部分の炭素原子数１〜１０個及びアリール部分の炭素原子数６〜２０個のアルキルアリール、又はＣ６〜Ｃ１８アリールを表し、そしてｎが１又は２である。］と接触させる工程、（Ｂ）次いで、工程（Ａ）後に得られた中間体をハロゲン化試薬と接触させる工程、（Ｃ）工程（Ｂ）後に得られた中間体を、（ａ）４価のチタン化合物、（ｂ）周期表第３族の有機金属化合物、及び（ｃ）必要により、電子供与体化合物、と接触させる工程、及び（Ｄ）工程（Ｃ）で得られた生成物を非プロトン性溶剤で洗浄する工程、を含み、このようにして得られた触媒組成物をオレフィンの重合に使用可能である。【特許請求の範囲】
【請求項１】
以下の各工程：
（Ａ）無機金属酸化物をマグネシウム化合物ＭｇＲｎＸ２−ｎ［但し、Ｘが相互に独立して、それぞれフッ素、塩素、臭素、ヨウ素、水素、ＮＲ２、ＯＲ、ＳＲ、ＳＯ３Ｒ又はＯＣ（Ｏ）Ｒを表し、Ｒが相互に独立して、それぞれ直鎖、分岐若しくは環式Ｃ１〜Ｃ２０アルキル、Ｃ２〜Ｃ１０アルケニル、アルキル部分の炭素原子数１〜１０個及びアリール部分の炭素原子数６〜２０個のアルキルアリール、又はＣ６〜Ｃ１８アリールを表し、そしてｎが１又は２である。］と接触させる工程、
（Ｂ）次いで、工程（Ａ）後に得られた中間体をハロゲン化試薬と接触させる工程、
（Ｃ）工程（Ｂ）後に得られた中間体を、
（ａ）４価のチタン化合物、
（ｂ）周期表第３族の有機金属化合物、及び
（ｃ）必要により、電子供与体化合物、
と接触させる工程、及び
（Ｄ）工程（Ｃ）で得られた生成物を非プロトン性溶剤で洗浄する工程、
を含む、チーグラ−ナッタ型触媒組成物の製造方法。
【請求項２】
工程（Ａ）において、マグネシウム化合物ＭｇＲ２を使用する請求項１に記載の触媒組成物の製造方法。
【請求項３】
工程（Ｂ）におけるハロゲン化試薬として、塩化水素を使用する請求項１又は２に記載の触媒組成物の製造方法。
【請求項４】
工程（Ａ）における無機金属酸化物として、シリカゲルを使用する請求項１〜３のいずれかに記載の触媒組成物の製造方法。
【請求項５】
工程（Ｃ）における４価のチタン化合物として、四塩化チタンを使用する請求項１〜４のいずれかに記載の触媒組成物の製造方法。
【請求項６】
工程（Ｃ）における周期表第３族の有機金属化合物がアルミニウム化合物ＡｌＲｍＸ３−ｍ［但し、各記号が請求項１と同義であり、ｍが１、２又は３を表す。］である請求項１〜５のいずれかに記載の触媒組成物の製造方法。
【請求項７】
工程（Ｄ）における非プロトン性溶剤が脂肪族炭化水素である請求項１〜６のいずれかに記載の触媒組成物の製造方法。
【請求項８】
請求項１〜７のいずれかに記載の方法により製造可能なチーグラ−ナッタ型触媒組成物。
【請求項９】
オレフィンを２０〜１５０℃の温度及び１〜１００バールの圧力の条件下で溶液又は懸濁液中にて重合又は共重合する方法であって、少なくとも１種の請求項８に記載の触媒組成物及び必要により助触媒としてのアルミニウム化合物の存在下に重合又は共重合が行われることを特徴とする重合法又は共重合法。
【請求項１０】
アルミニウム化合物として、アルキル基の炭素原子数が１〜１５個のトリアルキルアルミニウム化合物を使用する請求項９に記載のオレフィンの重合法又は共重合法。
【発明の詳細な説明】
【０００１】
本発明は、チーグラ−ナッタ型触媒組成物、その製造方法及びこれをオレフィンの重合に使用する方法に関する。
【０００２】
チーグラ−ナッタ型触媒組成物は、以前から知られていた。この組成物は、特にＣ２〜Ｃ１０アルカ−１−エンの重合に使用され、そして特に多価チタン、ハロゲン化アルミニウム及び／又はアルキルアルミニウムの化合物を好適な担体材料と共に含んでいる。チーグラ−ナッタ触媒の製造は、通常、２工程で行われる。最初に、チタン含有固体成分を調製する。次いで、これを助触媒と反応させる。次いで、このようにして得られた触媒を用いて、重合が行われる。
【０００３】
極めて適当な重合触媒が、例えばＷＯ９７／４８７４２及びＷＯ９９／４３７２２に記載されている。そこで記載されているチーグラ−ナッタ型触媒により、例えば増大した嵩密度及び良好なＭＦＲを有するポリマーが得られる。
【０００４】
そこで記載されている触媒の不都合は、これをスラリー法（スラリー処理）で使用する場合、析出物を形成する傾向にあることである。興味深いことに、この析出物の形成は、オートクレーブ実験において観察されないが、連続プラントにおいて、数日後に発生するだけである。析出物を反応器の壁部に形成するので、重合の進行を早期に中断する必要がある。
【０００５】
従って、本発明の目的は、ＷＯ９７／４８７４２及びＷＯ９９／４３７２２に記載されているチーグラ−ナッタ型触媒組成物を出発材料として、反応器において析出物を形成するという上述した不都合をもはや有していない改良された触媒組成物を開発することにある。
【０００６】
本発明者等は、上記目的が、対応のチーグラ−ナッタ触媒を用いる場合に析出物の形成を回避する追加的な後処理工程により達成されることを見出した。触媒がＷＯ９７／４８７４２及びＷＯ９９／４３７２２に記載されているように調製された場合、非極性溶剤を用いることにより溶離され得る成分を依然として存在させるのが一般的である。このようにして得られた触媒は、その後、重合に直接使用され得る。しかしながら、調製処理後に精製工程が付加される場合、上述した反応器における析出物形成に関する課題は回避され得る。
【０００７】
従って、本発明者等は、以下の各工程：
（Ａ）無機金属酸化物をマグネシウム化合物ＭｇＲｎＸ２−ｎ［但し、Ｘが相互に独立して、それぞれフッ素、塩素、臭素、ヨウ素、水素、ＮＲ２、ＯＲ、ＳＲ、ＳＯ３Ｒ又はＯＣ（Ｏ）Ｒを表し、Ｒが相互に独立して、それぞれ直鎖、分岐若しくは環式Ｃ１〜Ｃ２０アルキル、Ｃ２〜Ｃ１０アルケニル、アルキル部分の炭素原子数１〜１０個及びアリール部分の炭素原子数６〜２０個のアルキルアリール、又はＣ６〜Ｃ１８アリールを表し、そしてｎが１又は２である。］と接触させる工程、
（Ｂ）次いで、工程（Ａ）後に得られた中間体をハロゲン化試薬と接触させる工程、
（Ｃ）工程（Ｂ）後に得られた中間体を、
（ａ）４価のチタン化合物、
（ｂ）周期表第３族の有機金属化合物、及び
（ｃ）必要により、電子供与体化合物、
と接触させる工程、及び
（Ｄ）工程（Ｃ）で得られた生成物を非プロトン性溶剤で洗浄する工程、
を含む、チーグラ−ナッタ型触媒組成物の製造方法を見出した。
【０００８】
従来技術を鑑みると、洗浄工程（Ｄ）を導入することにより、従来技術の不都合を回避可能となったことは驚くべきことである。
【０００９】
更に本発明は、本発明の方法により製造可能であるチーグラ−ナッタ型触媒組成物を提供し、そしてオレフィンを２０〜１５０℃の温度及び１〜１００バール（１０５〜１０７Ｐａ）の圧力の条件下で溶液又は懸濁液中にて重合又は共重合する方法であって、少なくとも１種の本発明による触媒組成物及び必要により助触媒としてのアルミニウム化合物の存在下に重合又は共重合が行われることを特徴とする重合法又は共重合法を提供する。
【００１０】
使用される無機金属酸化物は、例えばシリカゲル、酸化アルミニウム、中間細孔材料（ｍｅｓｏｐｏｒｏｕｓ ｍａｔｅｒｉａｌ）又はアルミノシリケートであり、特にシリカゲルである。
【００１１】
無機金属酸化物は、工程（Ａ）における反応前に部分的に又は完全に変性され得る。担体材料を、例えば、アンモニウムヘキサフルオロシリケート等のフッ素化剤の存在下又は非存在下、１００〜１０００℃の温度、酸化又は非酸化条件下で処理可能である。このようにして、特に水含有率及び／又はＯＨ基含有率を変更可能である。担体材料を、これが本発明の方法で使用される前に、１００〜７００℃の温度で減圧下に１〜１０時間乾燥するのが好ましい。
【００１２】
一般に、無機金属酸化物の平均粒径は５〜２００μｍであり、好ましくは１０〜１００μｍであり、特に好ましくは２０〜７０μｍであり、細孔容積の平均は０．３〜５ｍｌ／ｇであり、特に０．８〜３．０ｍｌ／ｇであり、特に好ましくは０．８〜２．５ｍｌ／ｇであり、そして比表面積は１０〜１０００ｍ２／ｇであり、特に１５０〜６００ｍ２／ｇである。無機金属酸化物は球形又は顆粒であっても良く、好ましくは球形である。
【００１３】
比表面積及び平均細孔容積は、例えばＳ． Ｂｒｕｎａｕｅｒ， Ｐ． Ｅｍｍｅｔｔ ａｎｄ Ｅ． Ｔｅｌｌｅｒ ｉｎ Ｊｏｕｒｎａｌ ｏｆ ｔｈｅ Ａｍｅｒｉｃａｎ Ｃｈｅｍｉｃａｌ Ｓｏｃｉｅｔｙ， ６０， （１９３９）， ３０９−３１９頁に記載されているように、ＢＥＴ法に準拠する窒素吸収により測定される。
【００１４】
工程（Ａ）において、無機金属酸化物をマグネシウム化合物ＭｇＲｎＸ２−ｎと反応させるが、式中のＲは、独立して変更可能であり、これを明細書中で何度も参照することができ且つ全ての化合物に対して、以下の意味を有する：即ち、
Ｒは相互に独立して、それぞれ
直鎖、分岐又は環式のＣ１〜Ｃ２０アルキル、例えばメチル、エチル、ｎ−プロピル、イソプロピル、ｎ−ブチル、ｓｅｃ−ブチル、イソブチル、ｔｅｒｔ−ブチル、ｎ−ペンチル、ｓｅｃ−ペンチル、イソペンチル、ｎ−ヘキシル、ｎ−ヘプチル、ｎ−オクチル、ｎ−ノニル、ｎ−デシル又はｎ−ドデシル、シクロプロピル、シクロブチル、シクロペンチル、シクロヘキシル、シクロヘプチル、シクロオクチル、シクロノニル又はシクロドデシル、
直鎖、環式又は分岐であっても良く且つ二重結合が内部でも又は末端でも良いＣ２〜Ｃ１０アルケニル、例えばビニル、１−アリル、２−アリル、３−アリル、ブテニル、ペンテニル、ヘキセニル、シクロペンテニル、シクロヘキセニル、シクロオクテニル又はシクロオクタジエニル、
アルキル部分の炭素原子数１〜１０個及びアリール部分の炭素原子数６〜２０個のアルキルアリール、例えばベンジル、ｏ−、ｍ−、ｐ−メチルベンジル、１−若しくは２−エチルフェニル、又は
他のアルキル基で置換されていても良いＣ６〜Ｃ１８アリール、例えばフェニル、１−ナフチル、２−ナフチル、１−アントリル、２−アントリル、９−アントリル、１−フェナントリル、２−フェナントリル、３−フェナントリル、４−フェナントリル及び９−フェナントリル、２−ビフェニル、ｏ−、ｍ−、ｐ−メチルフェニル、２，３−、２，４−、２，５−若しくは２，６−ジメチルフェニル、２，３，４−、２，３，５−、２，３，６−、２，４，５−、２，４，６−若しくは３，４，５−トリメチルフェニル、
を表し、且つ２個の基Ｒを合体させて、５員環又は６員環を形成しても良く、そして有機機Ｒは、フッ素、塩素又は臭素等のハロゲンで置換されていても良い。
【００１５】
Ｘは変更可能であり、本明細書において、何度も参照することが可能である：Ｘは相互に独立して、それぞれフッ素、塩素、臭素、ヨウ素若しくは水素原子、アミドＮＲ２、アルコキシドＯＲ、チオレートＳＲ、スルホネートＳＯ３Ｒ又はカルボキシレートＯＣ（Ｏ）Ｒ［但し、Ｒは上記と同義である。］を表す。ＮＲ２の例は、ジメチルアミノ、ジエチルアミノ及びジイソプロピルアミノであり、ＯＲの例は、メトキシ、エトキシ、イソプロポキシ、ブトキシ、ヘキソキシ及び２−エチルヘキソキシであり、ＳＯ３Ｒの例は、メチルスルホネート、トリフルオロメチルスルホネート及びトルエンスルホネートであり、ＯＣ（Ｏ）Ｒの例は、ホルメート、アセテート及びプロピロネートである。
【００１６】
マグネシウム化合物ＭｇＲ２、例えばジメチルマグネシウム、ジエチルマグネシウム、ジブチルマグネシウム、ジベンジルマグネシウム、（ブチル）（エチル）マグネシウム又は（ブチル）（オクチル）マグネシウムを使用するのが特に好ましい。なぜなら、特にこれらの溶解性が良好だからである。（ｎ−ブチル）（エチル）マグネシウムが特に好ましい。（ブチル）（オクチル）マグネシウム等の混合化合物において、基Ｒは、相互に種々の割合で含まれていることが可能であるので、例えば（ブチル）１．５（オクチル）０．５マグネシウムを屡々使用する。
【００１７】
工程（Ａ）は、任意の非プロトン性溶剤中で行われ得る。特に有用な溶剤は、マグネシウム化合物が溶解する脂肪族及び芳香族炭化水素であり、例えばペンタン、ヘキサン、ヘプタン、オクタン、イソオクタン、ノナン、ドデカン、シクロヘキサン、ベンゼン、又はＣ７〜Ｃ１０アルキルベンゼン、例えばトルエン、キシレン又はエチルベンゼンである。特に好ましい溶剤は、ヘプタンである。
【００１８】
脂肪族又は芳香族炭化水素中で無機金属酸化物をスラリーにし、これに有機金属化合物を添加するのが一般的である。マグネシウム化合物を純粋な物質として添加可能であるが、脂肪族又は芳香族炭化水素、例えばペンタン、ヘキサン、ヘプタン又はトルエンの溶液として添加するのが好ましい。しかしながら、有機金属化合物の溶液を乾燥無機金属酸化物に添加することも可能である。反応工程（Ａ）は、０〜１００℃、好ましくは２０〜７０℃で行われ得る。反応時間は、一般に、１分〜１０時間の範囲であり、５分〜４時間の範囲が好ましい。
【００１９】
マグネシウム化合物は、通常、無機金属酸化物１ｇあたり、０．３〜２０ミリモル、好ましくは１〜１０ミリモル、特に好ましくは１〜５ミリモルの量で使用される。
【００２０】
反応工程（Ａ）から得られた中間体を、中間に単離することなく、工程（Ｂ）においてハロゲン化試薬と反応させる。好適なハロゲン化試薬は、使用されるマグネシウム化合物をハロゲン化可能な化合物、例えばハロゲン化水素（例えばＨＦ、ＨＣｌ、ＨＢｒ及びＨＩ）、ハロゲン化ケイ素（例えば、テトラクロロシラン、トリクロロメチルシラン、ジクロロジメチルシラン又はトリメチルクロロシラン）、カルボン酸のハロゲン化物、ハロゲン化ホウ素、五塩化リン、塩化チオニル、塩化スルフリル、ホスゲン、塩化ニトロシル、鉱酸（無機酸）のハロゲン化物、塩素、臭素、塩素化ポリシロキサン、アルキルアルミニウムの塩化物、三塩化アルミニウム、アンモニウムヘキサフルオロシリケート及びハロゲン化アルキル、例えば塩化メチル、塩化エチル、塩化プロピル、塩化ｎ−ブチル又は塩化ｔｅｒｔ−ブチルである。ＨＣｌ及びＨＢｒ等のハロゲン化水素、ハロゲン化ケイ素、ハロゲン化ホウ素、アルキルアルミニウムの塩化物、例えばジアルキルアルミニウムクロリド、アルキルアルミニウムセスキクロリド及びジクロリド、又は三塩化アルミニウムを使用するのが好ましい。塩素化剤を使用するのが好ましい。ＨＣｌが極めて好ましい。
【００２１】
工程（Ｂ）に好適な溶剤は、原則として工程（Ａ）の溶剤と同一である。通常、反応は０〜２００℃、好ましくは２０〜１５０℃で行われる。反応時間は、一般に１分〜１００時間の範囲であり、１０分〜２０時間の範囲が好ましく、３０分〜１０時間の範囲が特に好ましい。
【００２２】
使用されるハロゲン化試薬の、使用されるマグネシウム化合物に対するモル比は、４：１〜０．０５：１の範囲が一般的であり、３：１〜０．５：１の範囲が好ましく、２：１〜１：１の範囲が特に好ましい。このようにして、マグネシウム化合物を部分的に又は完全にハロゲン化可能である。マグネシウム化合物は、完全にハロゲン化されるのが好ましい。
【００２３】
析出させるハロゲン化マグネシウムの量は、無機金属酸化物に対して、１〜２００質量％が一般的であり、１〜１００質量％が好ましく、１〜１０質量％が特に好ましい。ハロゲン化マグネシウムを、無機金属酸化物に均一に分散させるのが一般的である。ハロゲン化マグネシウムとしては、塩化マグネシウムが好ましい。
【００２４】
このようにして得られた、析出されるハロゲン化マグネシウムを含む無機金属酸化物を、工程（Ｃ）用に更に後処理することなく用いることができる。しかしながら、これを単離するのが好ましい。これは、例えば溶剤を蒸留除去するか、又は好ましくはろ過して、ペンタン、ヘキサン又はヘプタン等の脂肪族炭化水素で洗浄することにより達成され得る。次いで、残留溶剤を完全に又は部分的に除去する乾燥工程が行われる。
【００２５】
工程（Ｂ）で得られた中間体を、工程（Ｃ）において、（ａ）４価のチタン化合物、（ｂ）周期表第３族の有機金属化合物及び必要により（ｃ）電子供与体化合物と接触させる。
【００２６】
４価のチタン化合物として、式（ＲＯ）ｓＸ４−ｓＴｉ［但し、Ｒ及びＸが上記と同義であり、ｓが０〜４までを表す。］で表される４価のチタンの化合物を使用するのが一般的である。好適な化合物は、例えば、テトラアルコキシチタン、例えばテトラメトキシチタン、テトラエトキシチタン、テトラプロポキシチタン、テトライソプロポキシチタン、テトラブトキシチタン及びチタン（ＩＶ）２−エチルヘキソキシド、トリアルコキシチタンのハロゲン化物、例えばチタントリイソプロポキシドの塩化物及びチタンテトラハライドである。Ｘがフッ素、塩素、臭素、又はヨウ素であるチタン化合物が好ましく、この中で塩素が特に好ましい。四塩化チタンを使用するのが極めて好ましい。
【００２７】
周期表第３族の有機金属化合物として適当なのは、例えば、化合物ＭＲｍＸ３−ｍ［但し、Ｒが上記と同義であり、Ｍが周期表第３族から選択される金属であり、好ましくはＢ、Ａｌ又はＧａであり、特に好ましくはＡｌであり、そしてｍが１、２又は３を表す。］である。
【００２８】
周期表第３族の有機金属化合物として、アルミニウム化合物ＡｌＲｍＸ３−ｍ［但し、各記号は上記と同義である。］を使用するのが好ましい。好適な化合物は、例えば、トリアルキルアルミニウム化合物、例えばトリメチルアルミニウム、トリエチルアルミニウム、トリイソブチルアルミニウム若しくはトリブチルアルミニウム、ジアルキルアルミニウムのハロゲン化物、例えば塩化ジメチルアルミニウム、塩化ジエチルアルミニウム若しくはフッ化ジメチルアルミニウム、アルキルアルミニウムのジハライド、例えばジメチルアルミニウムジクロリド若しくはエチルアルミニウムジクロリド、又はメチルアルミニウムセスキクロリド等の混合物である。アルキルアルミニウムとアルコールとの加水分解生成物を使用することも可能である。ジアルキルアルミニウムのハロゲン化物を使用するのが好ましく、塩化ジメチルアルミニウム又は塩化ジエチルアルミニウムを使用するのが特に好ましい。
【００２９】
電子供与体化合物を、必要により工程（Ｃ）で使用可能である。好適な電子供与体化合物の例は、単官能性及び多官能性のカルボン酸、無水カルボン酸及びカルボン酸エステル、更にジエチルケトン等のケトン、ジブチルエーテル又はテトラヒドロフラン等のエーテル、アルコール、ラクトン、そして更に有機リン及び有機ケイ素の化合物である。電子供与体化合物又はその混合物を使用するのが好ましい。ピリジン及び置換ピリジンも供与体として適当である。好ましい電子供与体化合物は、アルキル置換ピリジンであり、これにおいて、ピリジン環は、１〜５個の以下のアルキル置換基：即ち、直鎖、分岐及び環式のＣ１〜Ｃ２０アルキル、例えばメチル、エチル、ｎ−プロピル、イソプロピル、ｎ−ブチル、ｓｅｃ−ブチル、イソブチル、ｔｅｒｔ−ブチル、ｎ−ペンチル、ｓｅｃ−ペンチル、イソペンチル、ｎ−ヘキシル、ｎ−ヘプチル、ｎ−オクチル、ｎ−ノニル、ｎ−デシル又はｎ−ドデシル、シクロプロピル、シクロブチル、シクロペンチル、シクロヘキシル、シクロヘプチル、シクロオクチル、シクロノニル又はシクロドデシルから独立して選択させるアルキル置換基を有していても良い。ピリジン環は２位及び６位で置換されているのが好ましく、例えば２，６−ジメチルピリジン、２，４，６−トリメチルピリジン、２，３，６−トリメチルピリジン、２，５，６−トリメチルピリジン、２，６−ジエチルピリジン、２，４，６−トリエチルピリジン、２−エチル−６−メチルピリジン、２，６−ジメチル−４−エチルピリジン、２，６−ジエチル−４−メチルピリジン、２，６−ジイソプロピルピリジン、２，６−ジブチルピリジン、２，６−ジヘキシルピリジン、２，６−ジヘプチルピリジン又は２，６−ジオクチルピリジンである。
【００３０】
工程（Ｂ）で得られた中間体（以後、ＩＢと称する。）を、成分（ａ）、（ｂ）及び必要により（ｃ）と任意の順序で、又は同時に接触させることが可能である。従って、例えば、
１）ＩＢを（ａ）と接触させ、これにより得られた生成物を必要により（ｃ）と、その後に必要により（ｂ）と接触させることが可能であり、又は
２）ＩＢを、必要により最初に（ｃ）と接触させ、これにより得られた生成物を（ａ）と、その後に（ｂ）と接触させることが可能であり、又は
３）ＩＢを（ａ）と、その後に（ｂ）と接触させ、次いで必要により（ｃ）と接触させることが可能である。
【００３１】
電子供与体化合物を用いる場合、最初に（ａ）と接触させ、このようにして得られた反応生成物をＩＢと、次いで（ｂ）と接触させるのが好ましい。
【００３２】
通常の操作では、ＩＢを懸濁媒体でスラリーにし、そしてこれに、成分（ａ）、（ｂ）及び必要により（ｃ）を添加する。しかしながら、例えば成分（ａ）、（ｂ）及び必要により（ｃ）を懸濁媒体に溶解／懸濁させ、次いでこの溶液／懸濁液をＩＢに添加することも可能である。チタン化合物は、懸濁媒体に溶解可能であるのが好ましい。好適な懸濁媒体は、特に脂肪族及び芳香族炭化水素、例えばペンタン、ヘキサン、ヘプタン、オクタン、ドデカン、ベンゼン又はＣ７〜Ｃ１０アルキルベンゼン、例えばトルエン、キシレン又はエチルベンゼンである。
【００３３】
工程（Ｃ）は、通常、０〜１５０℃、好ましくは０〜１００℃、特に好ましくは２０〜７０℃で行われる。反応時間は１分〜２０時間の範囲が一般的であり、１０分〜１０時間の範囲が好ましく、３０分〜５時間の範囲が特に好ましい。
【００３４】
使用されるチタン化合物の、使用されるマグネシウム化合物に対するモル比は、１０：１〜０．０１：１の範囲が一般的であり、２：１〜０．０３：１の範囲が好ましく、１：１〜０．０６：１の範囲が特に好ましい。
【００３５】
有機金属化合物（ｂ）は、通常、触媒（工程（Ｄ）後）中における（ｂ）の（ａ）に対するモル比が０．１：１〜１００：１の範囲、好ましくは０．２：１〜５０：１の範囲、特に好ましくは１：１〜２０：１の範囲となるような量で使用される。
【００３６】
一般に、触媒（工程（Ｄ）後）中における（ａ）チタン化合物の（ｃ）電子供与体化合物に対するモル比は、１：０〜１：１００の範囲、好ましくは１：０〜１：１０の範囲、特に好ましくは１：０〜１：５の範囲となるように設定される。
【００３７】
工程（Ｃ）後、溶剤を触媒組成物から除去するのが好ましく、例えば溶剤を蒸留除去するか、又はろ過により除去する。
【００３８】
このようにして得られた触媒組成物を、次いで、工程（Ｄ）において、脂肪族又は芳香族炭化水素、例えばペンタン、ヘキサン、ヘプタン、オクタン、ノナン、デカン、ドデカン、シクロヘキサン、ベンゼン又はＣ７〜Ｃ１０アルキルベンゼン、例えばトルエン、キシレン若しくはエチルベンゼンで１回以上洗浄する。脂肪族炭化水素、特にペンタン、ｎ−ヘキサン又はイソヘキサン、ｎ−ヘプタン又はイソヘプタンを使用するのが好ましい。工程（Ｄ）は、通常、０〜２００℃、好ましくは０〜１５０℃、特に好ましくは２０〜１００℃で、１分〜２０時間、好ましくは１０分〜１０時間、特に好ましくは３０分〜５時間行われる。この工程において、触媒を溶剤中で撹拌し、その後、ろ別する。この工程は、一回又は二回繰り返されるのが好ましい。複数の連続洗浄工程の代わりに、触媒を、例えばソックスレー抽出器における抽出により洗浄することも可能であり、これにより連続洗浄を達成する。
【００３９】
工程（Ｄ）に次いで、残留溶剤を完全に又は部分的に除去する乾燥工程を行うのが好ましい。このようにして得られた本発明の触媒組成物を完全に乾燥するか、又は所定の残留水分含有率を有することが可能である。しかしながら、揮発性組成分を、触媒組成物に対して、２０質量％以下、特に１０質量％以下の量で存在させる。
【００４０】
このようにして得ることが可能な新規触媒組成物は、０．１〜３０質量％、好ましくは０．５〜１０質量％、特に好ましくは０．７〜３質量％のチタン含有率及び０．１〜３０質量％、好ましくは０．５〜２０質量％、特に好ましくは１〜１０質量％のマグネシウム含有率を有効に有している。アルミニウム含有率は、０．１〜３０質量％であるのが好ましく、０．５〜２０質量％が特に好ましく、２〜１０質量％が極めて好ましい。
【００４１】
本発明により少なくとも１種の触媒組成物及び必要により助触媒としてのアルミニウム化合物の存在下にオレフィンを重合又は共重合する方法は、２０〜１５０℃の温度及び１〜１００バール（１０５〜１０７Ｐａ）の圧力の条件下で行われる。
【００４２】
これにより形成するポリアルカ−１−エンのモル質量は、重合技術において一般的な調節剤、例えば水素を添加することにより広範囲に亘って制御及び調節可能である。更に、生成物の生産率は、計量導入されるチーグラ触媒の量を介して変更可能である。その後、反応器から排出される（共）重合体を、脱臭又は失活化容器に運搬し、そこで窒素及び／又は水蒸気で一般的で且つ公知の処理を行うことが可能である。
【００４３】
特に好ましい重合法は懸濁重合であり、これにおいて、懸濁を懸濁媒体、好ましくはアルカン、例えばプロパン、イソブタン又はペンタン中で行うので一般的である。重合温度は２０〜１１５℃が一般的であり、圧力は１〜１００バール（１０５〜１０７Ｐａ）が一般的である。懸濁液における固体含有率は、一般に１０〜８０質量％の範囲である。この処理は、バッチ式で、例えば撹拌オートクレーブにおいてか、又は連続的に、例えば管状反応器、好ましくはループ式反応器において行われ得る。特に、重合を、ＵＳ３２４２１５０及びＵＳ３２４８１７９に記載されているようにフィリップスＰＦ法により行うことができる。
【００４４】
種々のオレフィン性不飽和化合物を本発明の方法により重合可能である。単独重合と共重合の両方が可能である。使用可能なオレフィンには、エチレン及び炭素原子数３〜１２個のα−オレフィン、例えばプロペン、１−ブテン、１−ペンテン、１−ヘキセン、１−ヘプテン、１−オクテン、１−ノネン、１−デセン又は１−ドデセン、更に非共役及び共役ジエン、例えばブタジエン、１，５−ヘキサジエン又は１，６−ヘプタジエン、環式オレフィン、例えばシクロヘキセン、シクロペンテン又はノルボルネン並びに極性モノマー、例えばアクリル酸エステル、アクロレイン、アクリロニトリル、ビニルエーテル、アリルエーテル及び酢酸ビニルが含まれる。スチレン等の芳香族ビニル化合物を本発明の方法により重合可能である。エテン、プロペン、１−ブテン、１−ペンテン、１−ヘキセン、１−ヘプテン、１−オクテン及び１−デセンから選択される少なくとも１種のオレフィン、特にエテンを重合するのが好ましい。本発明による方法の好ましい実施の形態において、エチレンとＣ３〜Ｃ１２−α−オレフィン、特にＣ３〜Ｃ８−α−モノオレフィンとの混合物を共重合する（これには、３種以上のオレフィンの混合物も含まれる）。本発明による方法の別の好ましい実施の形態において、エチレンを、プロペン、１−ブテン、１−ペンテン、１−ヘキセン、１−ヘプテン及び１−オクテンから選択されるオレフィンと共に共重合する。特にこれらの最後に知られたオレフィンは、液化された又は液体の状態で、重合又は共重合反応における懸濁媒体又は溶剤も形成する。
【００４５】
本発明による触媒組成物には、それ自体に重合活性が殆ど無いか又は重合活性のないものもあり、そしてこれを助触媒としてのアルミニウム化合物と接触させて、良好な重合活性を示すことが可能となる。助触媒として適当なアルミニウム化合物は、式ＡｌＲｍＸ３−ｍ［但し、各記号は上記と同義である。］で表されるまず最初に述べた化合物である。特に、助触媒として適当な化合物には、トリアルキルアルミニウムが含まれ、更に、この種類の化合物で、１個又は２個のアルキル基をアルコキシ基により置き換えた化合物、特にＣ１〜Ｃ１０ジアルキルアルミニウムアルコキシド（例、ジエチルアルミニウムエトキシド）、又は１個又は２個のハロゲン原子、例えば塩素又はフッ素により置き換えた化合物、特にジメチルアルミニウムクロリド、メチルアルミニウムジクロリド、メチルアルミニウムセスキクロリド又はジエチルアルミニウムクロリドが含まれる。アルキル基の炭素原子数１〜１５個のトリアルキルアルミニウム化合物、例えばトリメチルアルミニウム、メチルジエチルアルミニウム、トリエチルアルミニウム、トリイソブチルアルミニウム、トリブチルアルミニウム、トリヘキシルアルミニウム又はトリオクチルアルミニウムを使用するのが好ましい。
【００４６】
アルミノキサン型の触媒を使用することも可能であり、特にメチルアルミノキサンＭＡＯを使用することが可能である。アルミノキサンを、例えば水のアルキルアルミニウム化合物、特にトリメチルアルミニウムへの制御付加により製造する。助触媒として適当なアルミノキサン調製物は、市販されている。
【００４７】
使用されるアルミニウム化合物の量は、その助触媒としての有効性に応じて異なる。多くの助触媒を同時に触媒毒の除去用に使用するので（スカベンジャーとして作用する）、用いられる量は、他の出発材料の汚染度に応じて異なる。しかしながら、最適な量は、簡易な実験を用いることによって、当業者等により決定可能である。助触媒は、助触媒として使用されるアルミニウム化合物におけるアルミニウムの、本発明による触媒組成物におけるチタンに対する原子比が１０：１〜８００：１の範囲、特に２０：１〜２００：１の範囲となるような量で使用されるのが好ましい。
【００４８】
種々のアルミニウム化合物を、助触媒として、個々に任意の順序で、又は２種以上の成分の混合物として使用可能である。従って、助触媒として作用するこれらのアルミニウム化合物により、本発明による触媒組成物において連続して、又は共同して作用可能となる。本発明の触媒組成物を、重合すべきオレフィンと接触させる前又は接触させた後、助触媒又は複数の助触媒と接触させることが可能となる。オレフィンとの混合前に１種以上の助触媒で予備活性化し、そして予備活性化混合物をオレフィンと接触させた後に同一の又は他の助触媒を更に添加することも可能である。予備活性化は、通常、０〜１５０℃、特に２０〜８０℃の温度及び１〜１００バール（１０５〜１０７Ｐａ）、特に１〜４０バール（１０５〜４．０×１０６Ｐａ）の圧力の条件下で行われる。
【００４９】
本発明の方法により、モル質量約１００００〜５００００００の範囲、好ましくは２００００〜１００００００の範囲のオレフィン重合体を製造可能となり、その際、モル質量２００００〜４０００００（重量平均）の範囲のポリマーが特に好ましい。
【００５０】
本発明の触媒組成物は、工程（Ｄ）無しの同一の触媒組成物と比較して、析出物を形成することなく、大幅に長くなった製造期間を示す。
【００５１】
［実施例及び比較実施例］
実施例１：本発明による触媒組成物の製造
触媒の製造工程（Ａ）〜（Ｃ）を、ＷＯ９７／４８７４２に記載のように行った。これにより得られた、マグネシウム含有率３質量％、アルミニウム含有率５質量％及びチタン含有率１．４質量％の触媒を、次いで工程（Ｄ）に付し、そして工程（Ｄ）を窒素雰囲気下で行った。このために、３Ｌ（リットル）のヘプタンを容器に導入し、そして５００ｇの触媒を撹拌しながら添加した。このようにして得られた懸濁液を９０℃で１時間撹拌した。その後、更に２Ｌのヘプタンを添加し、そして混合物を更に５時間撹拌した。次いで、固体をろ別し、そして３Ｌのヘプタンに再懸濁させた。室温で３０分間撹拌した後、固体を再びろ別し、このようにして得られた触媒を１．２Ｌのヘプタンに懸濁させ、そして懸濁液として直接使用した。９０℃及び室温での洗浄工程を、必要により一回又は二回繰り返し可能であった。
【００５２】
実施例２（本発明による）及び実施例３（比較実施例）：重合
内部反応器温度９５℃及び反応器圧４１バール（４．１×１０６Ｐａ）の条件下で３０ｍ３のループ式反応器において、溶剤としてイソブタンを使用し、重合を行った。重合は連続的に１週間行われ、そしてループ式反応器において重合混合物を循環させる反応器ポンプ（遠心ポンプ）の吸い上げ力（ｐｏｗｅｒ ｕｐｔａｋｅ）が観察された。実施例２は、実施例１より得られた本発明の触媒を使用して行われた。比較実施例３は、実施例１より得られた未洗浄中間体、即ちＷＯ９７／４８７４２に記載のように洗浄工程（Ｄ）無しで製造された触媒を使用して行われた。両方の触媒の場合、２８〜３０ｍ３／時の水素及び５６〜８０ｋｇ／時のヘキセンを添加することによって、密度０．９５０の生成物を製造した。
【００５３】
以下の表１は、本発明による実施例２と比較実施例３の両方に関する生産率及び反応器ポンプの吸い上げ力を示している。本発明の触媒を使用する場合、反応器ポンプの吸い上げ力は一週間の運転時間中に一定であり、一方、比較実施例３においては、一週間に亘って継続的に増大し、これにより、析出物を反応器中に形成する要因となった。洗浄工程（Ｄ）にもかかわらず、本発明の触媒は、精製されなかった触媒と同一の生産性を示した。
【００５４】
表１：本発明の触媒組成物（実施例２）及び本発明によらない触媒組成物（比較実施例３）を使用するポリマーの製造
【００５５】
【表１】
2004511635.tif 000002
【国際公開パンフレット】
2004511635.tif 000003
2004511635.tif 000004
2004511635.tif 000005
2004511635.tif 000006
2004511635.tif 000007
2004511635.tif 000008
2004511635.tif 000009
2004511635.tif 000010
2004511635.tif 000011
2004511635.tif 000012
2004511635.tif 000013
2004511635.tif 000014
2004511635.tif 000015
2004511635.tif 000016
2004511635.tif 000017
2004511635.tif 000018
【国際公開パンフレット（コレクトバージョン）】
2004511635.tif 000019
【手続補正書】
【提出日】平成14年10月15日(2002.10.15)
【手続補正１】
【補正対象書類名】明細書
【補正対象項目名】特許請求の範囲
【補正方法】変更
【補正の内容】
【特許請求の範囲】
【請求項１】
以下の各工程：
（Ａ）無機金属酸化物をマグネシウム化合物ＭｇＲｎＸ２−ｎ［但し、Ｘが相互に独立して、それぞれフッ素、塩素、臭素、ヨウ素、水素、ＮＲ２、ＯＲ、ＳＲ、ＳＯ３Ｒ又はＯＣ（Ｏ）Ｒを表し、Ｒが相互に独立して、それぞれ直鎖、分岐若しくは環式Ｃ１〜Ｃ２０アルキル、Ｃ２〜Ｃ１０アルケニル、アルキル部分の炭素原子数１〜１０個及びアリール部分の炭素原子数６〜２０個のアルキルアリール、又はＣ６〜Ｃ１８アリールを表し、そしてｎが１又は２である。］と接触させる工程、
（Ｂ）次いで、工程（Ａ）後に得られた中間体をハロゲン化試薬と接触させる工程、
（Ｃ）工程（Ｂ）後に得られた中間体を、
（ａ）４価のチタン化合物、
（ｂ）周期表第３族の有機金属化合物、及び
（ｃ）必要により、電子供与体化合物、
と接触させる工程、及び
（Ｄ）工程（Ｃ）で得られた生成物を非プロトン性溶剤で洗浄する工程、
からなる、チーグラ−ナッタ型触媒組成物の製造方法。
【請求項２】
工程（Ａ）において、マグネシウム化合物ＭｇＲ２を使用する請求項１に記載の触媒組成物の製造方法。
【請求項３】
工程（Ｂ）におけるハロゲン化試薬として、塩化水素を使用する請求項１又は２に記載の触媒組成物の製造方法。
【請求項４】
工程（Ａ）における無機金属酸化物として、シリカゲルを使用する請求項１〜３のいずれかに記載の触媒組成物の製造方法。
【請求項５】
工程（Ｃ）における４価のチタン化合物として、四塩化チタンを使用する請求項１〜４のいずれかに記載の触媒組成物の製造方法。
【請求項６】
工程（Ｃ）における周期表第３族の有機金属化合物がアルミニウム化合物ＡｌＲｍＸ３−ｍ［但し、各記号が請求項１と同義であり、ｍが１、２又は３を表す。］である請求項１〜５のいずれかに記載の触媒組成物の製造方法。
【請求項７】
工程（Ｄ）における非プロトン性溶剤が脂肪族炭化水素である請求項１〜６のいずれかに記載の触媒組成物の製造方法。
【請求項８】
請求項１〜７のいずれかに記載の方法により製造可能なチーグラ−ナッタ型触媒組成物。
【請求項９】
オレフィンを２０〜１５０℃の温度及び１〜１００バールの圧力の条件下で溶液又は懸濁液中にて重合又は共重合する方法であって、少なくとも１種の請求項８に記載の触媒組成物及び必要により助触媒としてのアルミニウム化合物の存在下に重合又は共重合を行うことを特徴とする重合法又は共重合法。
【請求項１０】
アルミニウム化合物として、アルキル基の炭素原子数が１〜１５個のトリアルキルアルミニウム化合物を使用する請求項９に記載のオレフィンの重合法又は共重合法。
【国際調査報告】
2004511635.tif 000020
2004511635.tif 000021
2004511635.tif 000022
2004511635.tif 000023